(57)【要約】【課題】義足のソールに用いた際、義足のソールに用いた際の防滑性と耐摩耗性とを、高いレベルで両立させることができる義足ソール用ゴム組成物を提供することを目的とする。【解決手段】前記課題を解決するべく、本発明は、天然ゴム及び合成ジエン系ゴムから選択される少なくとも一種を含有するゴム成分と、前記ゴム成分100質量部に対して30質量部以上50質量部未満の、カーボンブラック及び無機充填剤から選択される少なくとも一種の充填剤と、を含むことを特徴とする。【選択図】図１
2020019933.tif 000002
【特許請求の範囲】
【請求項１】
天然ゴム及び合成ジエン系ゴムから選択される少なくとも一種を含有するゴム成分と、
前記ゴム成分100質量部に対して30質量部以上50質量部未満の、カーボンブラック及び無機充填剤から選択される少なくとも一種の充填剤と、
を含むことを特徴とする、義足ソール用ゴム組成物。
【請求項２】
前記充填剤が、少なくともカーボンブラックを含むことを特徴とする、請求項１に記載の義足ソール用ゴム組成物。
【請求項３】
前記ゴム成分が、少なくとも天然ゴムを10質量％以上含有することを特徴とする、請求項２に記載の義足ソール用ゴム組成物。
【請求項４】
前記ゴム成分が、前記合成ジエン系ゴムとしてポリブタジエンゴムを含有することを特徴とする、請求項１〜３のいずれかに記載の義足ソール用ゴム組成物。
【請求項５】
請求項１〜４のいずれか１項に記載の義足ソール用ゴム組成物を用いたことを特徴とする、義足用ソール。
【請求項６】
前記義足用ソールが、直接又は間接的に、板ばねに装着されることを特徴とする、請求項５に記載の義足用ソール。
【請求項７】
前記義足用ソールは、湾曲部を介して爪先側へ延びる板ばね状の足部を有する競技用義足の、前記爪先から前記湾曲部側へ延在する接地域に装着され、複数の凹凸からなるパターンが形成された底面を有し、
前記義足用ソールの底面は、前記競技用義足を着用した着用者が直立した状態での、前記義足用ソールの底面と路面との接点を通って前記足部の幅方向に延びる線を境界線としたとき、前記境界線よりも前記湾曲部側のネガティブ比率が35〜80％であり、且つ、前記境界線よりも前記爪先側のネガティブ比率が55％以下であることを特徴とする、請求項５又は６に記載の義足用ソール。
【発明の詳細な説明】
【技術分野】
【０００１】
本発明は、義足ソール用ゴム組成物及び義足用ソールに関するものである。
【背景技術】
【０００２】
一般に、義足は、安心して歩行及び走行できることが望まれている。これまで、義足のためのソールが特別に開発されることは少なく、市販のシューズのソールの一部を転用したものや、市販のゴムシートを切り貼りしたものが用いられていた。
【０００３】
また、競技用の義足の１つとして、板ばねを備えるものが知られているが（例えば、特許文献１を参照。）、板ばねを有する義足を使用する場合、板ばねの路面とのグリップ性が低いことから、特に雨天での使用時（その中でも、雨天時の白線上や、ブルーシート上、石畳上での走行時）に滑る可能性があり、防滑性の向上が望まれていた。
競技用の義足にソールを装着する技術としては、例えば特許文献２には、競技用の義足において、スパイクをカバーするためにラバーソールを装着する技術が開示されている。
しかしながら、義足のソールの防滑性を向上させるための技術ではなく、義足のソールのグリップ力を向上させるための技術について、開発が望まれていた。加えて、義足は一度装着すると長期間使用することが多く、ソールの耐摩耗性についても、さらなる向上が望まれていた。特に、競技用の義足のソールにかかる荷重は大きく、非常に高い耐摩耗性が求められていた。
【先行技術文献】
【特許文献】
【０００４】
【特許文献１】特開２０１７−３５３２４号公報
【特許文献２】特開２０１６−１５０１８９号公報
【発明の概要】
【発明が解決しようとする課題】
【０００５】
そのため、本発明の目的は、義足のソールに用いた際の防滑性と耐摩耗性とを、高いレベルで両立させることができる義足ソール用ゴム組成物、並びに、防滑性及び耐摩耗性に優れた義足用ソール、を提供することにある。
【課題を解決するための手段】
【０００６】
上記課題を解決するための本発明の構成要旨は、以下の通りである。
本発明の義足ソール用ゴム組成物は、天然ゴム及び合成ジエン系ゴムから選択される少なくとも一種を含有するゴム成分と、前記ゴム成分100質量部に対して30質量部以上50質量部未満の、カーボンブラック及び無機充填剤から選択される少なくとも一種の充填剤とを含むことを特徴とする。
上記構成を具えることによって、義足のソールに用いた際の防滑性と耐摩耗性とを、高いレベルで両立させることができる。
【０００７】
また、本発明の義足ソール用ゴム組成物では、前記充填剤が、少なくともカーボンブラックを含むことが好ましい。義足のソールに用いた際の耐摩耗を、より高めることができるためである。
【０００８】
さらに、本発明の義足ソール用ゴム組成物では、前記ゴム成分が、少なくとも天然ゴムを10質量％以上含有することが好ましい。義足のソールに用いた際の耐摩耗性を、より高めることができるためである。
【０００９】
さらにまた、本発明の義足ソール用ゴム組成物では、前記ゴム成分が、少なくとも天然ゴムを10質量％以上含有することが好ましく、前記合成ジエン系ゴムとしてポリブタジエンゴムを含有することが好ましい。義足のソールに用いた際の防滑性を、より高めることができるためである。
【００１０】
本発明の義足用ソールは、上記本発明の義足ソール用ゴム組成物を用いたことを特徴とする。
上記構成を具えることによって、優れた防滑性及び耐摩耗性を実現できる。
【００１１】
また、本発明の義足用ソールでは、前記義足用ソールは、湾曲部を介して爪先側へ延びる板ばね状の足部を有する競技用義足の、前記爪先から前記湾曲部側へ延在する接地域に装着され、複数の凹凸からなるパターンが形成された底面を有し、前記義足用ソールの底面は、前記競技用義足を着用した着用者が直立した状態での、前記義足用ソールの底面と路面との接点を通って前記足部の幅方向に延びる線を境界線としたとき、前記境界線よりも前記湾曲部側のネガティブ比率が35〜80％であり、且つ、前記境界線よりも前記爪先側のネガティブ比率が55％以下であることが好ましい。防滑性と耐摩耗性とを、より高いレベルで両立できるためである。
【００１２】
さらに、本発明の義足用ソールでは、該義足用ソールが、直接又は間接的に、板ばねに装着されることが好ましい。本発明の防滑性及び耐摩耗性を、より効果的に発揮できるためである。
【発明の効果】
【００１３】
本発明によれば、義足のソールに用いた際の防滑性と耐摩耗性とを、高いレベルで両立させることができる義足ソール用ゴム組成物、並びに、防滑性及び耐摩耗性に優れた義足用ソール、を提供できる。
【図面の簡単な説明】
【００１４】
【図１】本発明の一実施形態に係るソールが装着された競技用義足の側面図である。
【図２Ａ】競技用義足が着用され、着用者が直進走行を行った場合における、足部の動作と接地形態を段階的に説明するための図である。
【図２Ｂ】競技用義足が着用され、着用者が直進走行を行った場合における、足部の動作と接地形態を段階的に説明するための図である。
【図２Ｃ】競技用義足が着用され、着用者が直進走行を行った場合における、足部の動作と接地形態を段階的に説明するための図である。
【図２Ｄ】競技用義足が着用され、着用者が直進走行を行った場合における、足部の動作と接地形態を段階的に説明するための図である。
【図３】（ａ）及び（ｂ）は、本発明の一実施形態に係るソールの底面について模式的に示した図である。
【図４】本発明の一実施形態に係る義足用ソールのソール底面のパターンの一例を示した図である。
【発明を実施するための形態】
【００１５】
以下に、本発明の義足ソール用ゴム組成物及び義足用ソールの実施形態について、詳細に例示説明する。
【００１６】
＜義足ソール用ゴム組成物＞
本発明の義足ソール用ゴム組成物（以下、単に「ゴム組成物」ということがある。）は、天然ゴム及び合成ジエン系ゴムから選択される少なくとも一種を含有するゴム成分と、前記ゴム成分100質量部に対して30質量部以上50質量部未満の、カーボンブラック及び無機充填剤から選択される少なくとも一種の充填剤と、を含む。
ゴム組成物を構成する成分として、ゴム成分中に天然ゴム及び合成ジエン系ゴムから選択される少なくとも一種を含有させることで、乾燥路面及び湿潤路面におけるグリップ力と、耐摩耗性とを向上させることができ、さらに、カーボンブラック及び無機充填剤から選択される少なくとも一種の充填剤を一定量含有させることによって、耐摩耗性を高く維持できる結果、ゴム組成物を義足のソールへ用いた際、防滑性と耐摩耗性とを、高いレベルで両立させることが可能となる。
【００１７】
（ゴム成分）
本発明の義足ソール用ゴム組成物は、ゴム成分を含む。そして、前記ゴム成分は、天然ゴム及び合成ジエン系ゴムから選択される少なくとも一種を含有する。
天然ゴム及び合成ジエン系ゴムについては、耐摩耗性が高いゴムであり、グリップ性についても高いことから、ゴム組成物を義足のソールへ用いた際の、防滑性及び耐摩耗性の向上に寄与できる。
【００１８】
ここで、前記ゴム成分における天然ゴム及び合成ジエン系ゴムから選択される少なくとも一種の含有量については、特に限定はされないが、より高いレベルで防滑性と耐摩耗性とを両立できる観点からは、10質量％以上であることが好ましく、20質量％以上であることがより好ましく、30質量％であることがさらに好ましい。また、前記ゴム成分における天然ゴム及び合成ジエン系ゴムから選択される少なくとも一種の含有量の上限については、特に限定はされず、100質量％であってもよい。
【００１９】
さらに、前記ゴム成分は、上述したゴム成分の中でも、少なくとも天然ゴムを含有することが好ましい。より優れた耐摩耗性が得られるためである。
ここで、前記ゴム成分における天然ゴムの含有量については、より優れた耐摩耗性が得られる観点からは、10質量％以上であることが好ましく、15質量％以上であることが好ましく、30質量％以上であることが好ましく、50質量％以上であることがより好ましい。また、前記天然ゴムの含有量の上限については、特に限定はされず、100質量％であってもよい。
【００２０】
また、前記合成ジエン系ゴムの種類については、例えば、スチレンブタジエンゴム（ＳＢＲ）、ポリブタジエンゴム（ＢＲ）、イソプレンゴム（ＩＲ）、スチレンイソプレンブタジエンゴム（ＳＩＢＲ）、クロロプレンゴム（ＣＲ）、アクリロニトリルブタジエンゴム（ＮＢＲ）等が挙げられる。なお、前記合成ジエン系ゴムについては、変性したものであっても、未変性のものであってもよい。
これらの中でも、前記合成ジエン系ゴムとして、ポリブタジエンゴム（ＢＲ）を含有することが好ましい。より優れた耐摩耗性を得ることができるためである。
【００２１】
また、より優れた防滑性を得る観点からは、前記合成ジエン系ゴムとして、スチレンブタジエンゴムを含有することも有効である。スチレンブタジエンゴムを含有するゴム組成物を義足のソールへ適用した場合、ゴムの柔軟性が向上し、ソールのグリップ力を高めることができるため、より高い防滑性を実現できる。
なお、前記スチレンブタジエンゴムについては、乳化重合ＳＢＲ、溶液重合ＳＢＲのいずれをも用いることができる。さらに、市販品を用いることもでき、要求される性能に応じて、適宜選択することができる。また、前記スチレンブタジエンゴムについては、変性したものであっても、未変性のものであってもよい。
【００２２】
さらに、前記ゴム成分における合成ジエン系ゴムの含有量については、より高いレベルで防滑性と耐摩耗性とを両立できる観点からは、1質量％以上が好ましく、5質量％以上がより好ましく、また、60質量％以下であることが好ましく、50質量％以下であることがより好ましい。
【００２３】
なお、前記ゴム成分については、上述した天然ゴム及び合成ジエン系ゴム以外にも、要求される性能に応じて、エチレンプロピレンジエンゴム（ＥＰＤＭ）、エチレンプロピレンゴム（ＥＰＭ）、ブチルゴム（ＩＩＲ）等の非ジエン系ゴムを含むことができる。
【００２４】
（充填剤）
本発明の義足ソール用ゴム組成物は、上述したゴム成分に加えて、充填剤をさらに含む。
ゴム組成物中に充填剤を含むことで、ゴム組成物の補強性と適度な柔軟性を両立することができ、防滑性を高めつつ、優れた耐摩耗性を得ることができる。
【００２５】
ここで、前記義足ソール用ゴム組成物については、前記充填剤の含有量が、前記ゴム成分100質量部に対して、30質量部以上50質量部未満であることを要し、35質量部以上50質量部未満であることが好ましい。前記充填剤の含有量を30質量部以上とすることで、防滑性を高めつつ、優れた耐摩耗性を得ることができ、一方、前記充填剤の含有量が、前記ゴム成分100質量部に対して50質量部未満の場合には、加工性等の他の物性が低下するのを防ぐことができるとともに、発熱性が低くなるため、義足用ソールへ適用した際のエネルギーロスの悪化を抑制することができる。
【００２６】
また、前記充填剤については、カーボンブラック及び無機充填剤から選択される少なくとも一種であることを要するが、少なくともカーボンブラックを含むことが好ましい。ゴムの補強化を高め、ゴム組成物を義足用ソールへ適用した際に、より優れた耐摩耗性を得ることができる。
ここで、前記カーボンブラックの種類については、特に限定はされない。例えば、オイルファーネス法により製造された任意のハードカーボンを用いることができる。カーボンブラックの種類については、特に限定はされず、例えば、ＧＰＦ、ＦＥＦ、ＳＲＦ、ＨＡＦ、ＩＳＡＦ、ＩＩＳＡＦ、ＳＡＦグレード等のカーボンブラックを用いることができる。
【００２７】
また、前記カーボンブラックの窒素吸着比表面積（N2SA）は、35〜150m2／g以上であることが好ましい。カーボンブラックのN2SAが35m2／g以上であることで、ゴム組成物を義足用ソールへ適用した際の耐摩耗性及び耐亀裂性をより向上することができる。さらに、同様の観点から、前記カーボンブラックのN2SAは、50〜150m2／g以下であることがより好ましく、60〜150 m2／g以下であることがさらに好ましい。140m2／g以下であることで、前記ゴム組成物における前記カーボンブラックの分散性を高めることができる。
なお、カーボンブラックのN2SAは、JIS K 6217-2：2001（比表面積の求め方−窒素吸着法−単点法）のＡ法によって求められる。
【００２８】
また、前記カーボンブラックのジブチルフタレート吸油量（DBP吸油量）は、40〜180ml／100gであることが好ましい。カーボンブラックのDBP吸油量が40ml／100g以上であることで、ゴム組成物を義足用ソールへ適用した際の耐摩耗性及び耐亀裂性をより向上することができ、DBP吸油量が180ml／100g以下であることで、加工性やエネルギーロスの悪化を防ぐことができる。さらに、同様の観点から、前記カーボンブラックのDBP吸油量は、70〜175ml／100gであることがより好ましい。
なお、前記カーボンブラックのDBP吸油量は、JIS K 6217-4：2008（オイル吸収量の求め方）によって求められる。
【００２９】
また、前記カーボンブラックのセチルトリメチルアンモニウムブロミド（CTAB）比表面積は、30〜200m2／gであることが好ましい。前記カーボンブラックのCTAB比表面積が30m2／g以上の場合には、ゴム組成物を義足用ソールへ適用した際のより優れた耐摩耗性が得られ、前記カーボンブラックのCTAB比表面積が200m2／g以下の場合には、ゴム組成物を義足用ソールへ適用した際のエネルギーロスの悪化等を防ぐことができる。同様の観点から、前記カーボンブラックのCTAB比表面積は、70〜175m2／gであることがより好ましい。
カーボンブラックのCTAB比表面積は、JIS K 6217-3：2001（比表面積の求め方−ＣＴＡＢ  吸着法）に準拠した方法で測定することができる。
【００３０】
さらに、前記カーボンブラックの水素放出量は、0.37質量％以上であることが好ましい。前記カーボンブラックの水素放出量が0.37質量％以上の場合には、ゴム組成物中でのカーボンブラックのポリマー補強性を好適に確保することができるため、ゴム組成物を義足用ソールへ適用した際のより優れた耐摩耗性が得られる。同様の観点から、前記カーボンブラックの水素放出量は0.40質量％以上であることがより好ましい。なお、前記カーボンブラックの水素放出量の上限値については、特に限定はされないが、装置的な制約による製造し易さの観点から、通常0.60質量％程度である。
カーボンブラックの水素放出量は、（１）カーボンブラック試料を105℃の恒温乾燥機中で1時間乾燥し、デシケータ中で室温：23℃まで冷却し、（２）スズ製のチューブ状サンプル容器に約10mgを精秤し、圧着・密栓し、（３）ガスクロマトグラフ装置を使用して、アルゴン気流下、2000℃で15分間加熱したときの水素ガス発生量を測定し、その質量％で表示される。
【００３１】
なお、前記充填剤としてカーボンブラックを含む場合、その含有量は、前記ゴム成分100質量部に対して30質量部以上50質量部未満であることが好ましく、35質量部以上50質量部未満であることがより好ましい。前記カーボンブラックの含有量が記ゴム成分100質量部に対して、30質量部以上とすることで、ゴム組成物を義足用ソールへ適用した際に十分な耐摩耗性が得られ、前記カーボンブラックの含有量が記ゴム成分100質量部に対して、50質量部未満の場合には、ゴム組成物を義足用ソールへ適用した際にグリップ力の低下を抑えることができる。
【００３２】
前記無機充填剤については、特に限定はされず、要求される性能等に応じて適宜選択し、使用することができる。
前記無機充填剤としては、例えば、シリカ、水酸化アルミニウム、クレー、アルミナ、タルク、マイカ、カオリン、ガラスバルーン、ガラスビーズ、炭酸カルシウム、炭酸マグネシウム、水酸化マグネシウム、酸化マグネシウム、酸化チタン、チタン酸カリウム、硫酸バリウム等が挙げられる。また、前記水酸化アルミニウムとしては、ハイジライト（登録商標、昭和電工製）等を用いることができる。
【００３３】
また、前記無機充填剤については、上述した中でも、より優れた防滑性が得られる観点から、シリカを含むことが好ましい。
前記ゴム組成物中にシリカを含有することによって、ゴム組成物を義足用ソールへ適用した際のグリップ力を高めることができ、防滑性のさらなる向上が可能となる。
【００３４】
ここで、前記シリカについては特に限定はされず、例えば、湿式シリカ、コロイダルシリカ、ケイ酸カルシウム、ケイ酸アルミニウム等が挙げられる。
上述した中でも、前記シリカは、湿式シリカであることが好ましく、沈降シリカであることがより好ましい。これらのシリカは、分散性が高く、ゴム組成物の低ロス性及び耐摩耗性をより向上できるためである。なお、沈降シリカとは、製造初期に、反応溶液を比較的高温、中性〜アルカリ性のｐＨ領域で反応を進めてシリカ一次粒子を成長させ、その後酸性側へ制御することで、一次粒子を凝集させる結果得られるシリカのことである。
【００３５】
さらに、前記踵側部ゴム組成物に含まれるシリカは、より高いレベルで防滑性と耐摩耗性とを両立できる観点から、セチルトリメチルアンモニウムブロマイド吸着比表面積（CTAB）が50〜300m2／gであるであることが好ましい。前記CTABが50m2／g以上の場合には、加硫後のゴムの硬度が高くなり過ぎることを抑え、十分な防滑性を得ることができ、前記CTABが300m2／g以下の場合には、ゴムの補強性を高く維持でき、十分な耐摩耗性を得ることができる。同様の観点から、前記シリカのCTABは、70〜250m2／gであることがより好ましく、80〜210m2／gであることがさらに好ましい。
なお、前記セチルトリメチルアンモニウムブロマイド吸着比表面積については、JIS K 6430：2008に準拠して測定することができる。
【００３６】
なお、前記充填剤としてシリカを含有する場合、その含有量は、前記ゴム成分100質量部に対して3質量部以上であることが好ましく、5質量部以上であることがより好ましい。前記シリカの含有量が記ゴム成分100質量部に対して、5質量部以上とすることで、ゴム組成物を義足用ソールへ適用した際に十分な防滑性が得られる。
【００３７】
（熱可塑性樹脂）
また、本発明の義足ソール用ゴム組成物は、上述したゴム成分及び充填剤に加えて、熱可塑性樹脂をさらに含むこともできる。
前記熱可塑性樹脂を含むことによって、ゴムの柔軟性を高めることができるため、本発明の義足ソール用ゴム組成物を義足のソールに用いた際、グリップ力を高め、より優れた防滑性を得ることができる。
【００３８】
ここで、前記熱可塑性樹脂については、特に限定はされず、種々の天然樹脂及び合成樹脂を使用することができる。また、本発明の義足ソール用ゴム組成物を義足のソールに用いた際に、より優れた防滑性が得られる点からは、石油系樹脂、石炭系樹脂、フェノール系樹脂、ロジン系樹脂及びテルペン系樹脂、からなる群より選択される少なくとも一種を用いることが好ましく、少なくともフェノール系樹脂を用いることがより好ましい。
【００３９】
前記合成樹脂において、石油系樹脂は、例えば石油化学工業のナフサの熱分解により、エチレン、プロピレン等の石油化学基礎原料とともに副生するオレフィンやジオレフィン等の不飽和炭化水素を含む分解油留分を混合物のままフリーデルクラフツ型触媒により重合して得られる樹脂である。前記石油系樹脂としては、ナフサの熱分解によって得られるＣ5留分を（共）重合して得られる脂肪族系石油樹脂（以下、「Ｃ5系樹脂」と呼ぶことがある。）、ナフサの熱分解によって得られるＣ9留分を（共）重合して得られる芳香族系石油樹脂（以下、「Ｃ9系樹脂」と呼ぶことがある。）、前記Ｃ5留分とＣ9留分を共重合して得られる共重合系石油樹脂（以下、「Ｃ5−Ｃ9系樹脂」と呼ぶことがある。）、水素添加系やジシクロペンタジエン系等の脂環式化合物系石油樹脂、スチレン、置換スチレン又はスチレンと他のモノマーとの共重合体等のスチレン系樹脂等が挙げられる。
【００４０】
ナフサの熱分解によって得られるＣ5留分には、通常１−ペンテン、２−ペンテン、２−メチル−１−ブテン、２−メチル−２−ブテン、３−メチル−１−ブテン等のオレフィン系炭化水素、２−メチル−１，３−ブタジエン、１，２−ペンタジエン、１，３−ペンタジエン、３−メチル−１，２−ブタジエン等のジオレフィン系炭化水素等が含まれる。また、Ｃ9留分を（共）重合して得られる芳香族系石油樹脂は、ビニルトルエン、インデンを主要なモノマーとする炭素数９の芳香族を重合した樹脂であり、ナフサの熱分解によって得られるＣ9留分の具体例としては、α−メチルスチレン、β−メチルスチレン、γ−メチルスチレン等のスチレン同族体やインデン、クマロン等のインデン同族体等が挙げられる。商品名としては、三井石油化学製ペトロジン、ミクニ化学製ペトライト、日本石油化学製ネオポリマー、東洋曹達製ペトコール等がある。
【００４１】
さらに、本発明では、作業性の観点から、前記Ｃ9留分からなる石油樹脂を変性した変性石油樹脂を好適に使用することができる。前記変性石油樹脂としては、不飽和脂環式化合物で変性したＣ9系石油樹脂、水酸基を有する化合物で変性したＣ9系石油樹脂、不飽和カルボン酸化合物で変性したＣ9系石油樹脂等が挙げられる。
【００４２】
また、水酸基を有する化合物としては、アルコール化合物やフェノール化合物等が挙げられる。アルコール化合物の具体例としては、例えば、アリルアルコール、２−ブテン−１，４ジオール等の二重結合を有するアルコール化合物が挙げられる。フェノール化合物としては、フェノール、クレゾール、キシレノール、ｐ−ｔｅｒｔ−ブチルフェノール、ｐ−オクチルフェノール、ｐ−ノニルフェノール等のアルキルフェノール類を使用できる。これらの水酸基を有する化合物は、単独で用いてもよく、二種以上を併用してもよい。また、水酸基を有するＣ9系石油樹脂は、石油留分とともに（メタ）アクリル酸アルキルエステル等を熱重合して石油樹脂中にエステル基を導入した後、該エステル基を還元する方法、石油樹脂中に二重結合を残存又は導入した後、当該二重結合を水和する方法、等によって製造することができる。水酸基を有するＣ9系石油樹脂としては、前記のように各種の方法により得られるものを使用できるが、性能面、製造面から見て、フェノール変性石油樹脂等を使用するのが好ましい。該フェノール変性石油樹脂は、Ｃ9留分をフェノールの存在下でカチオン重合して得られ、変性が容易であり、低価格である。前記フェノール変性Ｃ9系石油樹脂としては、例えば、ネオポリマー−Ｅ−１３０（新日本石油化学製）が挙げられる。
【００４３】
さらに、前記不飽和カルボン酸化合物で変性したＣ9系石油樹脂は、Ｃ9系石油樹脂をエチレン性不飽和カルボン酸で変性することができる。かかるエチレン性不飽和カルボン酸の代表的なものとして、（無水）マレイン酸、フマール酸、イタコン酸、テトラヒドロ（無水）フタール酸、（メタ）アクリル酸又はシトラコン酸等が挙げられる。不飽和カルボン酸変性Ｃ9系石油樹脂は、Ｃ9系石油樹脂及びエチレン系不飽和カルボン酸を熱重合することで得ることができる。本発明においては、マレイン酸変性Ｃ9系石油樹脂が好ましい。不飽和カルボン酸変性Ｃ9系石油樹脂としては、例えば、ネオポリマー１６０（新日本石油化学製）が挙げられる。
【００４４】
また、ナフサの熱分解によって得られるＣ5留分とＣ9留分の共重合樹脂を好適に使用することができる。ここで、Ｃ9留分としては、特に制限はないが、ナフサの熱分解によって得られたＣ9留分であることが好ましい。具体的には、ＳＣＨＩＬＬ＆ＳＥＩＬＡＣＨＥＲ社製Ｓｔｒｕｋｔｏｌシリーズの、ＴＳ３０、ＴＳ３０−ＤＬ、ＴＳ３５、ＴＳ３５−ＤＬ等が挙げられる。
【００４５】
なお、前記合成樹脂において、石炭系樹脂としては、クマロンインデン樹脂等が挙げられる。
また、前記合成樹脂において、フェノール系樹脂としては、アルキルフェノールホルムアルデヒド系樹脂及びそのロジン変性体、アルキルフェノールアセチレン系樹脂、変性アルキルフェノール樹脂、テルペンフェノール樹脂等が挙げられ、具体的にはノボラック型アルキルフェノール樹脂のヒタノール１５０２（日立化成工業社製）、ｐ−ｔｅｒｔ−ブチルフェノールアセチレン樹脂のコレシン（ＢＡＳＦ社製）等が挙げられる。
これらの合成樹脂の中で、配合されたゴム組成物の耐摩耗性の観点から、Ｃ5留分とＣ9留分の共重合樹脂、Ｃ9留分を（共）重合して得られる芳香族系石油樹脂、フェノール系樹脂及びクマロンインデン樹脂が好ましい。
【００４６】
前記天然樹脂において、ロジン系樹脂としては、ガムロジン、トール油ロジン、ウッドロジン、水素添加ロジン、不均化ロジン、重合ロジン、変性ロジンのグリセリン、ペンタエリスリトールエステル等が挙げられる。
【００４７】
また、前記天然樹脂において、テルペン系樹脂としては、α−ピネン系、β−ピネン系、ジペンテン系等のテルペン樹脂、芳香族変性テルペン樹脂、テルペンフェノール樹脂、水素添加テルペン樹脂等が挙げられる。
これら天然樹脂の中でも、加硫ゴム組成物の耐摩耗性の観点から、重合ロジン、テルペンフェノール樹脂、水素添加テルペン樹脂が好ましい。
【００４８】
前記熱可塑性樹脂の含有量については、特に限定はされないが、本発明の義足ソール用ゴム組成物を義足のソールに用いた際に、耐摩耗性を低下させることなく、より優れた防滑性が得られる点からは、前記ゴム成分100質量部に対して5〜40質量部であることが好ましく、8〜35質量部であることがより好ましく、10〜30質量部であることが特に好ましい。
前記熱可塑性樹脂の含有量を、前記ゴム成分100質量部に対して5質量部以上とすることで、より優れた防滑性が得られ、前記ゴム成分100質量部に対して40質量部以下とすることで、耐摩耗性の低下を抑えることができる。
【００４９】
（その他の成分）
本発明の義足ソール用ゴム組成物は、上述したゴム成分、カーボンブラック及び熱可塑性樹脂の他にも、その他の成分を、発明の効果を損なわない程度に含むことができる。
その他の成分としては、例えば、シランカップリング剤、老化防止剤、架橋促進剤、架橋剤、架橋促進助剤、オイル、ステアリン酸、オゾン劣化防止剤、界面活性剤等のゴム工業で通常使用されている添加剤を適宜含むことができる。
【００５０】
前記充填剤としてシリカを含む場合には、シランカップリング剤をさらに含有することが好ましい。シリカによる補強性及び低ロス性の効果をさらに向上させることができるからである。なお、シランカップリング剤は、公知のものを適宜使用することができる。好ましいシランカップリング剤の含有量については、シランカップリング剤の種類などにより異なるが、シリカに対して、好ましくは2〜25質量％の範囲であることが好ましく、2〜20質量％の範囲であることがより好ましく、5〜18質量％であることが特に好ましい。含有量が2質量％未満ではカップリング剤としての効果が充分に発揮されにくく、また、25質量％を超えるとゴム成分のゲル化を引き起こすおそれがある。
【００５１】
前記シランカップリング剤としては、特に制限されない。例えば、ビス（３−トリエトキシシリルプロピル）ジスルフィド、ビス（３−トリエトキシシリルプロピル）トリスルフィド、ビス（３−トリエトキシシリルプロピル）テトラスルフィド、ビス（３−トリメトキシシリルプロピル）ジスルフィド、ビス（３−トリメトキシシリルプロピル）トリスルフィド、ビス（３−トリメトキシシリルプロピル）テトラスルフィド、ビス（２−トリエトキシシリルエチル）ジスルフィド、ビス（２−トリエトキシシリルエチル）トリスルフィド、ビス（２−トリエトキシシリルエチル）テトラスルフィド、３−トリメトキシシリルプロピルベンゾチアゾールジスルフィド、３−トリメトキシシリルプロピルベンゾチアゾールトリスルフィド、３−トリメトキシシリルプロピルベンゾチアゾールテトラスルフィド等が挙げられる。
【００５２】
前記老化防止剤としては、公知のものを用いることができ、特に制限されない。例えば、フェノール系老化防止剤、イミダゾール系老化防止剤、アミン系老化防止剤等を挙げることができる。これら老化防止剤は、１種又は２種以上を併用することができる。
【００５３】
前記架橋促進剤としては、公知のものを用いることができ、特に制限されるものではない。例えば、２−メルカプトベンゾチアゾール、ジベンゾチアジルジスルフィド等のチアゾール系加硫促進剤；Ｎ−シクロヘキシル−２−ベンゾチアジルスルフェンアミド、Ｎ−ｔ−ブチル−２−ベンゾチアジルスルフェンアミド等のスルフェンアミド系加硫促進剤；ジフェニルグアニジン等のグアニジン系加硫促進剤；テトラメチルチウラムジスルフィド、テトラエチルチウラムジスルフィド、テトラブチルチウラムジスルフィド、テトラドデシルチウラムジスルフィド、テトラオクチルチウラムジスルフィド、テトラベンジルチウラムジスルフィド、ジペンタメチレンチウラムテトラスルフィド等のチウラム系加硫促進剤；ジメチルジチオカルバミン酸亜鉛等のジチオカルバミン酸塩系加硫促進剤；ジアルキルジチオリン酸亜鉛等が挙げられる。
【００５４】
前記架橋剤についても、特に制限はされない。例えば、硫黄、ビスマレイミド化合物等が挙げられる。
前記ビスマレイミド化合物の種類については、例えば、Ｎ，Ｎ’−ｏ−フェニレンビスマレイミド、Ｎ，Ｎ’−ｍ−フェニレンビスマレイミド、Ｎ，Ｎ’−ｐ−フェニレンビスマレイミド、Ｎ，Ｎ’−（４，４’−ジフェニルメタン）ビスマレイミド、２，２−ビス−［４−（４−マレイミドフェノキシ）フェニル］プロパン、ビス（３−エチル−５−メチル−４−マレイミドフェニル）メタンなどを例示することができる。本発明では、Ｎ，Ｎ’−ｍ−フェニレンビスマレイミド及びＮ，Ｎ’−（４，４’−ジフェニルメタン）ビスマレイミド等を好適に用いることができる。
【００５５】
前記架橋促進助剤については、例えば、亜鉛華（ZnO）や脂肪酸等が挙げられる。脂肪酸としては、飽和若しくは不飽和、直鎖状若しくは分岐状のいずれの脂肪酸であってもよく、脂肪酸の炭素数も特に制限されないが、例えば炭素数1〜30、好ましくは15〜30の脂肪酸、より具体的にはシクロヘキサン酸（シクロヘキサンカルボン酸）、側鎖を有するアルキルシクロペンタン等のナフテン酸；ヘキサン酸、オクタン酸、デカン酸（ネオデカン酸等の分岐状カルボン酸を含む）、ドデカン酸、テトラデカン酸、ヘキサデカン酸、オクタデカン酸（ステアリン酸）等の飽和脂肪酸；メタクリル酸、オレイン酸、リノール酸、リノレン酸等の不飽和脂肪酸；ロジン、トール油酸、アビエチン酸等の樹脂酸などが挙げられる。これらは１種単独で用いてもよく、２種以上を併用してもよい。本発明においては、亜鉛華及びステアリン酸を好適に用いることができる。
【００５６】
前記オイルは、主に軟化剤として用いられる。本発明においては、本発明の義足ソール用ゴム組成物の耐摩耗性等の補強性を低下させない範囲で含有することもできる。
前記オイルの種類としては、従来公知のものが挙げられ、例えば、アロマティック油、ナフテニック油、パラフィン油等のプロセスオイルや、やし油等の植物油、アルキルベンゼンオイル等の合成油等がある。
なお、ここでいうオイルとは、軟化剤として添加するオイルであり、油展ＳＢＲに含まれるオイルや、ゴム組成物中に不可避的に含まれるオイルについては含まれない。
【００５７】
なお、本発明の義足ソール用ゴム組成物では、前記ＳＢＲとして、非油展のＳＢＲ及び油展ＳＢＲのいずれも用いることができるが、優れた耐摩耗性を維持する点からは、ゴム組成物全体でのオイル量が、前記ゴム成分100質量部に対して、40質量部以下であることが好ましい。
前記ゴム組成物全体のオイル量を調整する方法については、特に限定はされないが、例えば、油展ＳＢＲのオイル量を調整したり、上述した軟化剤としてのオイルの量を調整することによって行うことができる。
【００５８】
＜義足用ソール＞
次に本発明の義足用ソールについて説明する。
本発明の義足用ソールは、上述した本発明の義足ソール用ゴム組成物を用いたことを特徴とする。
本発明の義足ソール用ゴム組成物を用いることによって、優れた防滑性及び耐摩耗性を実現できる。
【００５９】
ここで、本発明用の義足用ソールについては、ソールを備えるあらゆる義足へ適用することができるが、本発明の優れた防滑性及び耐摩耗性をより効果的に発揮できる観点からは、競技用義足のような、板ばね（板ばね状の義足）に、直接又は間接的に装着されることが好ましい。
【００６０】
また、本発明用の義足用ソールについては、上述した本発明の義足ソール用ゴム組成物のみから構成してもよいが、他のゴム組成物からなるソール部材と組み合わせて、１つの義足用ソールを構成することもできる。その場合、例えば、義足用ソールの爪先側と踵側とで部材を分ける等の構成が考えられ、本発明のゴム組成物は、爪先側のソール部材に配置されることが好ましい。なお、義足用ソールの爪先側と踵側とで部材を分ける場合の、踵側のソール部材に配置するゴムとしては、特に限定はされず、例えばグリップ性を高めるため、軟化剤や、シリカ等の充填剤の量を増やしたゴム組成物を用いることができる。
【００６１】
図１は、本発明の一実施形態に係る義足用ソール５が装着された競技用義足１の側面図である。競技用義足１は、板ばね状の足部２を有し、該足部２の先端側の接地域にソール５が装着されている。
なお、図示は省略しているが、足部２の基端部は、アダプタを介してソケットに接続され、ソケットに着用者の足の断端を収容することによって、着用させることができる。アダプタ及びソケットは、大腿義足、下腿義足等、足の断端位置に応じたものが用いられる。図１は、競技用義足１を着用した着用者の直立状態における足部２及び義足用ソール５を示している。
【００６２】
以下、本実施形態では、競技用義足の高さ方向（義足装着時の高さ方向）において、足部２がアダプタと接続される側を接続側といい、路面Ｓと接地する側を接地側という。また、競技用義足１の爪先Ｔとは、足部２が接続側から延びて終端する最先の点を指す。さらに、爪先Ｔから路面Ｓに平行に延在する方向を、義足進行前後方向という。さらに、足部２の幅方向にわたる向きを、幅方向Ｗという。
【００６３】
本実施形態において、前記競技用義足１の足部２は、少なくとも１の湾曲部、図示例では１の湾曲部３を介して、爪先Ｔ側へ板状に延びる形状を有している。加えて、図１に示すように、前記足部２は、接続側から接地側へ順に、直線部２ａ、爪先Ｔ側へ凸の曲線部２ｂ、義足進行前後方向後側へ凸の湾曲部３、接地側に凹の曲線部２ｃ及び接地側に凸となる弧状に爪先Ｔ側に延びる接地部４から構成されている。ただし、前記競技用義足１については、競技の種類や、競技者の意志によって、図１に示した以外の形状を有する足部２とすることも可能である。
また、足部２の材質は限定されないが、強度及び軽量化の観点から、炭素繊維強化プラスチック等を用いることが好適である。
【００６４】
前記足部の接地部４は、接地側に、爪先Ｔから湾曲部３側へ延在する接地域４ｓを有し、この接地域４ｓに義足用ソール５が装着されている。前記接地域４ｓは、競技用義足１を着用した着用者が直進走行動作を行った際に、路面Ｓと当接する全領域を指し、ソール５が装着された状態では、接地域４ｓは、ソール５を介して路面Ｓと当接する。
なお、義足用ソール５は、接地域４ｓに接着剤を介して装着されているが、装着手段は接着剤に限られず、ベルト等の締結具を用いて装着されてもよい。また、前記接着剤を介して義足用ソール５が接地域４ｓに装着される場合、接着剤は、少なくとも接地域４ｓを覆ように塗布されるが、端部の接着性を確保する観点からは、接地域４ｓから曲線部２ｃの方向へはみ出していてもよい。
さらに、本実施形態では、ソール５が接地域４ｓと直接当接して装着されるが、義足用ソール５と接地域４ｓとの間にクッション材（図示せず）が介在していてもよい。ここで、クッション材の材料としては、ＥＶＡやウレタン系樹脂を好適に用いることができる。
【００６５】
本発明の義足用ソール５の一実施形態は、複数の凹凸からなるソール底面５ｓを有している。また、本実施形態では、図１に示すとおり、前記ソール底面５ｓが、爪先Ｔ側から湾曲部３側へ、弧Ｘ１及びＸ２が連なる形状を有しており、前記足部２の接地域４ｓの延在形状に従って形状を有している。なお、本実施形態では、前記足部２の接地域４ｓにおける、弧Ｘ１と弧Ｘ２とが、互いに異なる曲率半径を有しているが、同じ曲率半径を有していてもよく、また、接地域４ｓが弧状有していなくてもよい。
【００６６】
また、本発明の義足用ソール５のソール底面（以下、「義足用ソールの底面」ということがある。）５ｓは、競技用義足１が着用され、着用者が直立した状態での、前記義足用ソールの底面５ｓと路面Ｓとの接点Ｃを通って、前記足部２の幅方向Ｗに延びる線を境界線ＣＬ（図３（ａ）及び（ｂ）を参照。）としたとき、一方側と他方側で、異なる性能を備えている。ここで、前記義足用ソールの底面５ｓと路面Ｓとの接点Ｃは、着用者が直立に至る際に、最初に路面Ｓと接触する点である。前記着用者の直立状態とは、着用者が、一方のみが義足の場合は義足を着用しない健常足で、両方が義足の場合は一方の義足で体を支えた状態から、競技用義足１を路面Ｓに降ろして最初に路面Ｓと接触した状態を指す。
なお、前記義足用ソールの底面５ｓと路面Ｓとの接点Ｃは義足の形状や装着態様等によって決定されものである。（例えば、本実施形態では、図１Ｂに示すように、ソール底面５ｓの爪先Ｔを始端とする義足進行前後方向最大長さＬ１の６０％〜７０％の点から幅方向Ｗに延びる領域に位置している。）つまり、後述する実験により得られた接地形態に関する知見により、前記義足用ソールの底面５ｓの境界線ＣＬは、着用者の直立状態における路面Ｓとの接点である点Ｃが基準となる。
【００６７】
上述した、本発明の義足用ソール５のソールの底面５ｓの接地形態の実験結果について、図２Ａ〜図２Ｄを用いて、以下に説明する。ここで、図２Ａ〜図２Ｄは、上記の構成を有する競技用義足１を着用した着用者が直進走行を行った場合における、足部２の動作とソール底面５ｓの接地形態を段階的に説明するための図である。各図面の上部は、競技用義足１の足部２及びソール５の側面図であり、各図面の下部は、競技用義足１を着用した着用者が直進走行動作を行った際の、前記義足用ソールの底面５ｓの接地形態の変遷を示している。
【００６８】
接地形態の実験結果について、図２Ａは、着用者が持ち上げた競技用義足１を路面Ｓに降ろし、全体重が競技用義足１に負荷された状態を示している。図面の下部に示すとおり、ソール底面５ｓの、点Ｃよりも湾曲部３側が接地している。
また、図２Ｂは、図２Ａの後に、着用者が全体重を競技用義足１に負荷したままで、踏み込んだ状態を示す図である。図２Ｂから、健常者の走行の場合、靴のソールの底面は、ソールの踵側から爪先側に向けて順に接地していく踏み込み形態が一般的であるが、競技用義足１の場合、前記義足用ソールの底面５ｓは、最初に接地したところから、爪先Ｔ側とは逆の湾曲部３側で路面Ｓと接触していることがわかる。
さらに、図２Ｃは、図２Ｂの後に、着用者が、競技用義足１を着用した側と反対の足を前方に振り出し、競技用義足１の蹴り出し動作を開始した状態を示す図である。図２Ｃから、蹴り出し動作に入ると、競技用義足１では、前記義足用ソールの底面５ｓの、点Ｃよりも爪先Ｔ側で路面Ｓと接触していることがわかる。
さらにまた、図２Ｄは、図２Ｃの後に、着用者が競技用義足１を路面Ｓから離して蹴り出す、離陸直前の状態を示す図である。図２Ｄから、前記義足用ソールの底面５ｓの爪先Ｔから蹴り出すために、図２Ｃよりもさらに爪先Ｔ側で接地していることがわかる。
【００６９】
そして、上述した図２Ａ〜図２Ｄに示す結果を踏まえ、本発明の一実施形態に係る義足用ソール５では、図３（ａ）及び（ｂ）に示すように、前記義足用ソールの底面５ｓを、前記競技用義足を着用した着用者が直立した状態での、前記義足用ソールの底面５ｓと路面との接点Ｃを通って前記足部の幅方向に延びる線を境界線ＣＬとして、湾曲部側Ｑ１と爪先側Ｑ２とに分割した。
さらに、本発明の一実施形態に係る義足用ソール５では、より高いレベルで防滑性と耐摩耗性とを両立できる観点から、前記境界線ＣＬよりも前記湾曲部側Ｑ１のネガティブ比率が35〜80％であり、且つ、前記境界線ＣＬよりも前記爪先側Ｑ２のネガティブ比率が55％以下（0％も含む）であることが好ましい。
【００７０】
前記義足用ソールの底面５ｓの湾曲部側Ｑ１は、図２Ａ及び図２Ｂに示しているように、着用者が最初に着地し、全体重が競技用義足１に負荷された状態で踏み込み動作を行う領域である。そのため、着用者が競技用義足１に全体重を負荷しても体全体のバランスを保つため、路面Ｓと十分にグリップし、高い防滑性を実現することが重要である。
一方、前記義足用ソールの底面５ｓの爪先側Ｑ２は、着用者が、競技用義足１を着用した側と反対の足を前方に振り出し、競技用義足１の蹴り出し動作を行うための領域である。爪先側Ｑ２は、爪先Ｔに向けて順に接地し、着用者がソール底面５ｓで路面Ｓを押して滑らせるように接地していくため、特に摩耗が進展しやすい領域となっていた。そのため、前記義足用ソールの底面５ｓの爪先側Ｑ２は、耐摩耗性能を湾曲部側Ｑ１よりも高める必要がある。
したがって、前記境界線ＣＬよりも前記湾曲部側Ｑ１のネガティブ比率（35〜80％）を、前記爪先側Ｑ２のネガティブ比率（55％以下）よりも大きくなることで、防滑性と耐摩耗性のいずれも向上させることができる。
【００７１】
ここで、ネガティブ比率とは、凹凸を有する前記義足用ソールのソール底面５ｓの平面視での総面積中における、路面Ｓに対して凹となる部分の平面視での面積の割合を指す。上記構成により、走行時に高い推進力を発揮させることができる。
【００７２】
さらに、前記義足用ソールの底面５ｓについては、図３（ｂ）に示すように、前記義足用ソールの底面５ｓの湾曲部側Ｑ１及び爪先側Ｑ２を、それぞれさらに義足進行前後方向に二分割することがより好ましい。
具体的には、前記義足用ソールの底面５ｓの湾曲部側Ｑ１のうち、義足進行前後方向最大長さＬ１の中心Ｍ１よりも爪先Ｔ側の部分Ｑ１−１のネガティブ率が40〜80％、湾曲部側Ｑ１の他の部分Ｑ１−２のネガティブ率が35〜60％であり、前記義足用ソールの底面５ｓの爪先側Ｑ２のうち、より爪先側に位置する部分Ｑ２−１のネガティブ率が、0〜15％、より湾曲部側に位置する部分Ｑ２−２のネガティブ率が、25〜55％であることが、特に好ましい。
【００７３】
前記義足用ソールの底面５ｓの湾曲部側Ｑ１については、義足進行前後方向最大長さＬ１の中心Ｍ１よりも爪先Ｔ側の部分Ｑ１−１は、最初に着地する領域であり、着用者が体のバランスを取るために、確実にスリップを防止することが必要である。よって、前記義足用ソールの底面５ｓの湾曲部側Ｑ１の他の部分Ｑ１−２よりも、ネガティブ率を高かめ、より高い排水性能を備えることによって、より確実にスリップを防止し、さらに安定した走行を実現することができる。また、前記義足用ソールの底面５ｓの湾曲部側Ｑ１において、義足進行前後方向最大長さＬ１の中心Ｍ１よりも湾曲部側の部分Ｑ１−２は、競技用義足１において、最初に接地した部分Ｑ１−１よりも湾曲部３側、即ち進行方向とは反対側に接地部分が変遷している。義足進行前後方向最大長さＬ１の中心Ｍ１よりも湾曲部側の部分Ｑ１−２では、着用者が前に進もうとする上半身の動きと、接地部分の動きとが一時的に逆になっており、接地形態の後半の蹴り出し動作に向けて、高い推進力が必要となる。そこで、まず、部分Ｑ１−２については、部分Ｑ１−１よりも高い剛性を備えることが肝要である。部分Ｑ１−２において、部分Ｑ１−１よりも高い剛性を備えることによって、踏み込み動作を蹴り出し動作にスムーズに繋げ、高い推進力を実現することができる。
一方、前記義足用ソールの底面５ｓの爪先側Ｑ２については、図１における、爪先Ｔから一定の曲率半径で連続する弧Ｘ１に対応する。前記義足用ソールの底面５ｓの爪先側Ｑ２のうち、より爪先側に位置する部分Ｑ２−１は、競技用義足１を着用した着用者が、蹴り出し動作を行う際に、最後に接地して、より激しい摩耗が発生する傾向があった。よって、より湾曲部側に位置する部分Ｑ２−１では、特に高い耐摩耗性能を有する必要がある。即ち、前記義足用ソールの底面５ｓの爪先側Ｑ２において、部分Ｑ２−１は、残りの部分Ｑ２−２よりも高い耐摩耗性能を備えることによって、激しい摩耗からソール５を保護し、使用寿命を効果的に長期化することができる。
【００７４】
上述したネガティブ比率を変えるための具体的手段については、特に限定はされず、例えば、前記義足用ソールの底面５ｓに形成された溝等による、凹凸からなるパターンを用いる方法が挙げられる。以下に、ソール底面５ｓの凹凸からなるパターンによってガティブ比率を変える場合について説明する。図４は、本発明の義足用ソール５の、底面５ｓのパターンの一例を示した図である。
【００７５】
図４で示された  義足用ソールの底面５ｓは、Ｑ１０に、ソール底面５００ｓに凹溝を形成することによって、平面視にて正方形の角が丸められた形状を有する、陸部１５が複数区画されている。また、接地領域Ｑ１０には、陸部１５よりも湾曲部３側に、陸部１６ａ及び１６ｂが配置されている。陸部１６ａ及び１６ｂは、ソール底面５００ｓに凹溝を形成することによって、平面視にて正方形の角が丸められた形状を有し、陸部１５よりも平面視における面積が大きい。また、陸部１６ａよりも陸部１６ｂの方が平面視における面積が大きい。さらに、爪先側部Ｑ２にも、陸部１６ａ及び陸部１６ｂと同様の形状を有する陸部１７ａ及び１７ｂが区画されている。さらに、爪先側部Ｑ２の、陸部１７ａ及び１７ｂよりも爪先Ｔ側には、平面視にて矩形の角が丸められた形状を有する陸部１８ａが形成され、陸部１８ａよりも爪先Ｔ側に、爪先Ｔ側に向かうにつれて溝の深さが漸減する態様で、半陸部１８ｂが区画されている。また、半陸部１８ｂよりも爪先Ｔ側に、幅方向Ｗに対して傾斜する直線溝１９ａ及び１９ｂが、幅方向Ｗに沿って連続して複数配置されている。直線溝１９ａと、直線溝１９ｂとは、幅方向Ｗに対して逆の向きに傾斜している。
上述したパターンを有することで、前記義足用ソールの底面５ｓは、前記境界線ＣＬよりも前記湾曲部側Ｑ１のネガティブ比率が、前記爪先側Ｑ２のネガティブ比率よりも大きくなる。
【実施例】
【００７６】
以下に、実施例を挙げて本発明をさらに詳しく説明するが、本発明は、下記の実施例に何ら限定されるものではない。
【００７７】
＜サンプル１〜１０＞
表１に示す条件で、義足ソール用ゴム組成物の各サンプルを調製する。なお、各成分の配合量については、ゴム成分100質量部に対する量（質量部）で示している。
【００７８】
＜評価＞
（１）ウェットグリップ性（防滑性）
義足ソール用ゴム組成物の各サンプルを、160℃15分で加硫処理し、加硫ゴムのサンプルを得た後、室温の条件下、ブリティシュ・ポータブル・スキッド・テスター（ＢＰＳＴ）にて、湿潤コンクリート路面上で、加硫ゴムサンプルをこすりつけた際の抵抗値（WETμ）を測定する。
評価については、サンプル１０の抵抗値を100としたときの指数で表示し、指数値が大きい程、ウェットグリップ性が高く、防滑性に優れることを示す。評価結果を表１に示す。
【００７９】
（２）耐摩耗性
義足ソール用ゴム組成物の各サンプルを、160℃15分で加硫処理した後、ランボーン型摩耗試験機を用いて、室温の条件下、スリップ率が80％での摩耗量を測定し、その逆数を算出する。
評価については、サンプル１０の摩耗量の逆数を100としたときの指数で表示し、指数値が大きい程、摩耗量が少なく耐摩耗性に優れることを示す。評価結果を表１に示す。
【００８０】
【表１】
2020019933.tif 000003
【００８１】
＊１：ＲＳＳ＃３
＊２：ポリイソプレンゴム、ＪＳＲ社製「ＪＳＲ ＩＲ２２００」
＊３：ハイシスブタジエンゴム、日本ゼオン社製「Ｎｉｐｏｌ ＢＲ１２２０Ｎ」
＊４：油展スチレンブタジエンゴム、ＪＳＲ社製「ＪＳＲ０１５０」
＊５：Ｎ２３４、東海カーボン社製「シースト７ＨＭ」
＊１４：東ソー・シリカ工業社製「ニプシルＡＱ」、ＢＥＴ比表面積＝205m2／g
＊６：昭和電工社製「ハイジライト Ｈ−４３Ｍ」
＊７： ビス［３−（トリエトキシシリル）プロピル］テトラスルフィド、デグサ社製
＊８：三共油化工業株式社製「Ａ／Ｏ  ＭＩＸ」
＊９：Ｃ5−Ｃ9系樹脂、東ソー社製「ペトロタック９０」
＊１０：マイクロクリスタリンワックス、日本精蝋社製「オゾエース０２８０」
＊１１：Ｎ−フェニル−Ｎ’−（１,３−ジメチルブチル）−ｐ−フェニレンジアミン、大内新興化学工業社製「ノクラック６Ｃ」
＊１２：１，３−ジフェニルグアニジン、大内新興化学工業社製「ノクセラーＤ」
＊１３：Ｎ−シクロヘキシル−２−ベンゾチアゾリルスルフェンアミド、大内新興化学工業社製「ノクセラー ＣＺ−Ｇ」
＊１４：ジ−２−ベンゾチアゾリルジスルフィド、大内新興化学工業社製「ノクセラーＤＭ−Ｐ」
【００８２】
表１の結果から、本発明例に該当するサンプルについては、比較例のサンプルに比べて、耐摩耗性と防滑性とのバランスに優れることがわかる。
【産業上の利用可能性】
【００８３】
本発明によれば、義足のソールに用いた際の防滑性と耐摩耗性とを、高いレベルで両立させることができる義足ソール用ゴム組成物、並びに、防滑性及び耐摩耗性に優れた義足用ソール、を提供できる。
【符号の説明】
【００８４】
１：競技用義足
２：足部、  ２ａ：直線部、  ２ｂ、２ｃ：曲線部
３：湾曲部
４：接地部、  ４ｓ：接地域
５：義足用ソール、  ５ｓ、５００ｓ：義足用ソールの底面
１５、１６ａ、１６ｂ、１７ａ、１７ｂ、１８ａ：陸部、  １８ｂ：半陸部
１９ａ、１９ｂ：直線溝
Ｘ１、Ｘ２：弧
Ｑ１、Ｑ１−１、Ｑ１−２：湾曲部側部、  Ｑ２、Ｑ２−１、Ｑ２−２：爪先側部
【図１】
2020019933.tif 000004
【図２Ａ】
2020019933.tif 000005
【図２Ｂ】
2020019933.tif 000006
【図２Ｃ】
2020019933.tif 000007
【図２Ｄ】
2020019933.tif 000008
【図３】
2020019933.tif 000009
【図４】
2020019933.tif 000010